"水もしくは水性酸を含む組成物で抽出され、かつ以下のもの、すなわちi抽出されていない同じ熱的活性セルロース系炭素の初期のエネルギー放出温度よりも高い初期のエネルギー放出温度、ii抽出されていない同じ熱的活性セルロース系炭素の自立発火温度よりも高い自立発火温度、またはiii抽出されていない同じ熱的活性セルロース系炭素の早期段階のエネルギー放出値未満の早期段階のエネルギー放出値のうちの少なくとも1つを有する熱的活性セルロース系炭素。抽出された後に、臭素、塩素、フッ素、ヨウ素、臭化アンモニウム、他の窒素含有ハロゲン塩、または臭化カルシウムを含む、ハロゲンおよび/またはハロゲン含有化合物にハロゲン化される、請求項1に記載の熱的活性セルロース系炭素。約5重量~約20重量のハロゲンを含み、前記重量は、前記ハロゲンおよび/または前記ハロゲン含有化合物にハロゲン化される前の、前記熱的活性セルロール系炭素の総重量に基づくものである、請求項3に記載の熱的活性セルロース系炭素。熱的活性セルロース系炭素の熱安定性を高めるプロセスであって、前記熱的活性セルロース系炭素を、前記抽出された熱的活性セルロース系炭素が、以下のもの、すなわちi抽出の前の同じ熱的活性セルロース系炭素の初期のエネルギー放出の温度より高い、初期のエネルギー放出温度、ii抽出の前の同じ熱的活性セルロース系炭素の自立発火温度よりも高い自立発火温度、iii抽出の前の同じ熱的活性セルロース系炭素の早期段階のエネルギー放出値未満の早期段階のエネルギー放出値のうちの少なくとも1つを有するような、水もしくは水性酸を含む組成物で抽出することを含むプロセス。前記抽出された熱的活性セルロース系炭素が、臭素、塩素、ヨウ素、臭化アンモニウム、他の窒素含有ハロゲン塩、もしくは臭化カルシウムを含む、ハロゲンおよび/またはハロゲン含有化合物でハロゲン化される、請求項4に記載のプロセス。前記抽出された熱的活性セルロース系炭素が、約82°C~約105度の温度で、約0.1~約3秒の範囲内の期間、前記ハロゲンおよび/またはハロゲン含有化合物に暴露される、請求項4に記載のプロセス。活性化されたセルロース系炭素、例えば、木質系PACの生成は公知であり、一般に、熱活性化プロセスまたは化学的活性化プロセスのいずれか一方を伴う。より詳細については、Kirk-OthmerEncyclopediaofChemicalTechnology,4thEdition,Volume4,ページ1015-10371992を参照されたい。活性化された木質系炭素は、おがくず、木材チップ、ヤシ殻材料、または他の植物性材料などの、任意の木質材料から生成することができる。本発明の使用に好適な水性酸としては、水性HCL、水性硫酸、水性硝酸、水性臭化水素酸などを含むものである。活性化されたセルロース系炭素は、市販されている。例えば、活性化された木質系炭素は、MeadWestvacoCorporationのSpecialtyChemicalDivisionから入手することができる。活性炭系炭素は市販もされている。活性化褐炭系炭素は、NoritAmericasInc.から入手することができる一方で、活性化された瀝青系炭素は、CalgonCorporationから入手することができる。活性炭は、それらの粒径分布D10、D50およびD90、平均粒径、BET表面積、ヨウ素価、総細孔容積、細孔容積分布マクロ/メソおよびミクロの細孔、元素分析、水分含有量、灰の化学種および含有量によって特徴づけることができる。特に有用な活性炭は、以下の特徴のうちの1つまたは複数を有する:特徴一般的な範囲特定の範囲D101~10μm2~5μmD505~35μm10~20μmD9020~100μm30~60μm平均粒径10~50μm5~25μmBET>300m2/g>500m2/gヨウ素価300~1200mg/g>600mg/g総細孔容積0.10~1.20cc/g0.15~0.8cc/gマクロ/メソ細孔容積0.05~0.70cc/g0.05~0.40cc/gミクロ細孔容積0.05~0.50cc/g0.10~0.40cc/g灰の含有量0~15重量<10重量水分含有量0~15重量<5重量材料の熱的性質を決定するためのいくつかの技術が存在する。例えば、i初期エネルギー放出温度、ii自立発火温度、および/またはiii早期段階エネルギー放出値を決定することができる。これらの測定には、炭素試料が制御可能に加熱されるのにともなう、処理したおよび未処理の活性化セルロース系炭素試料の熱流量対温度°Cの示差走査熱量測定DSCトレースを有することが有用である。DSC条件は、以下の通り、すなわち試料サイズは約10mg、キャリヤガスは100ml/分の流量の空気、温度勾配速度temperatureramprateは、周囲温度~850°Cまで10°C/分とすることができる。DSCは、TAInstruments社製のモデル2960DSC/TGAモジュールを備えたThermalAnalyst5000コントローラーで行うことができる。DSC試験結果から作製されたDSCトレースは、TAinstruments社製UniversalAnalysisSoftwareバージョン4.3.0.6を用いて分析することができる。試料は、DSC試験を行う前に、完全に乾燥させることができる。熱乾燥が好ましく、例えば、110°Cの温度で1時間の間、0.5~5.0gの試料を乾燥する。DSC試験から得られる値は、熱流量ワット/グラム対温度°Cのグラフ上でトレースすることができる物質の熱安定性は、例えば、物質の初期酸化点PIOの別名でも知られる、初期エネルギー放出の温度によって評価することができる。特許請求の範囲を含む、本明細書で使用する場合、本発明の組成物および/または吸着剤のPIOは、DSCによって決定される熱流量が1.0W/gで上昇する、ベースラインが100°Cで0に補正される温度として定義される。PIOは、特に、一般に適切な熱安定性を有することが知られているPAC、すなわちベンチマーク炭素の値と比べると、熱安定性の優れた予測因子であることが判明している。そのようなベンチマーク炭素の一例として、NoritAmericas,inc.によって販売され、DARCOHg-LHと命名された、NaBrを含浸させた褐炭由来PACが挙げられ、コーティングされたPACは、343°CのPIO値を有することが見出されている。比較のための別の熱安定性評価法は、自立発火温度SITである。SITは、通常、温度曲線の関数としての熱流量の変曲点におけるベースラインと勾配との交点として定義される。変曲点は、TAInstruments社のユニバーサル解析ソフトウェアを用いて決定することができる。一般に、変曲点は、曲率が符号を変える曲線上の点として微分学で定義されている。曲線は、上向き凹正曲率から下向き凹負曲率へ、またはその逆に変化する。一つの最終的な熱安定性評価法は、125°C~425°Cおよび125°C~375°CのDSCトレースの積分による初期段階のエネルギー放出値を決定することを含む。これら2つの積分からの値を、それぞれ、一般に適切な熱安定性を有することが知られているPAC、すなわちベンチマーク炭素について得られる同じ値と比較する。このようなベンチマーク炭素の例として、ここでも、DARCOHg-LHと命名された褐炭由来PACが挙げられ、この早期段階のエネルギー放出値は、125°C~425°Cでは1,378ジュール/g、そして125°C~375°Cについては370ジュール/gであることが判明している。実施例以下の実施例は、本発明の原理を説明するものである。本発明は、本特許出願の実施例であろうと残りの部分であろうと、本明細書に例示したいずれか1つの特定の実施形態に限定されるものではないことが理解される。実施例1.比較例。開始木系PACの性質。熱的活性プロセスにより調製された木系PACは、DSC-TGAにより、分析された。初期のエネルギー放出点PIOは、257°Cであった。PIOは、DSCにより決定される熱流量が、1.0W/gであり、ベースラインが100°Cで0に補正される温度として定義される。実施例2比較例。木系PACの臭素化。実施例1の木系PACが、米国特許第6953494号に開示されるプロセスにより、80°Cで臭素化された。元素分析は、PACが、5重量の臭素含有物を有することを示す。DSC-TGAによる分析は、PIOが、364°Cであることを示す。実施例3水による木系PACの抽出還流冷却器、熱電対用のガラス保護管、マグネチックスターラーを取り付けた500mlの丸底三つ口フラスコに、木系活性炭25.1g、MeadWestvaco製および精製水を満たす。反応含有物は、1時間の間、撹拌し、かつ環流させた。反応含有物は、冷却され、ブーフナー漏斗上に集められ、60°Cにて1晩乾燥し、水で洗浄されたPACを完成した。DSC-TGAによる分析は、PIOが、279°Cであることを示した。実施例4.希酸による木系PACの抽出HClの希釈溶液精製水で1:10に希釈された濃HClが、この場合使用されることを除いて、実施例3の手順に従った。これは、酸で洗浄されたPACをもたらす。DSC-TGAによる分析は、PIOが、435°Cであることを示した。実施例5.水で洗浄されたPACの臭素化実施例3の水洗浄されたPACは、米国特許第6953494号に開示されるプロセスにより、80°Cで臭素化された。元素分析はPACが、5重量の臭素含有物を有することを示した。DSC-TGAによる分析は、初期のエネルギー放出の温度が、344°Cであることを示した。実施例6.酸で洗浄されたPACの臭素化実施例4にて酸で洗浄されたPACは、米国特許第6953494号に開示されるプロセスにより、80°Cで臭素化された。元素分析はPACが、5重量の臭素含有量であることを示した。DSC-TGAによる分析は、初期のエネルギー放出の温度が、415°Cであることを示した。実施例2と比較すると、基本となる臭素化されたPACの熱的性質に著しい改善が得られたことが示される49°C。実施例7.比較例。石炭系瀝青質のPACの臭素化石炭系PAC瀝青質、CalgonCarbon製は、米国特許第6953494号に開示されるプロセスにより、80°Cで臭素化された。元素分析はPACが、5重量の臭素含有量を有することを示した。DSC-TGAによる分析は、PIOが、約370°Cであることを示した。実施例8.臭素化された基本の、水洗浄された、および酸洗浄されたPACの水銀捕獲以下のデータは、水および酸洗浄プロセスが、臭素化活性炭の熱的性質を改善し、同様に結果として、良好な水銀捕獲を提供することを示す。これらのデータは、米国特許第6953494号により完全に記載されている水銀捕獲装置を使用して得られた。臭素化PAC水銀捕獲,平均値実施例2比較72実施例576実施例675本発明は、特に、石炭系PACに相当もしくはより優れて熱的性質を有するセルロース系PACを提供することに有利である。本発明のPACは、より優れた水銀捕獲能力も実証するものである。本明細書またはその特許請求の範囲のいずれかにある化学名もしくは化学式によって言及される反応物および成分は、単数形で言及されようと、または複数形で言及されようと、それらが、化学名もしくは化学種によって言及される別の物質例えば、別の反応物、もしくは溶媒などと結合されるかまたは接触する前に存在とおりに特定されることが理解されるべきである。どんな化学変化、化学変換および/または化学反応が、得られる組み合わせもしくは溶液または反応媒体に少しでも起ころうと、そのような変化、変換および/または反応は、本開示にしたがって要求される条件下で、特定の反応物および/または成分を一緒にした当然の結果であることは重要ではない。したがって、これらの反応物および成分は、所望の化学反応を行うのに関連して、または所望の反応を実施する際に用いられる組み合わせを作る際に一緒にされる構成成分として認識される。したがって、本明細書に関しては、下文の特許請求の範囲は、現在時制含むcomprises、であるisの物質、成分および/または構成成分について言及しているかもしれないが、それが、本開示による1つまたは複数の他の物質、成分および/または構成成分と最初に接触し、結合し、混合される、すなわち混ぜられる直前の時点で存在していた物質、成分または構成成分について言及する。反応が行われる場で生じるいかなる変換も、特許請求の範囲が包含することを意図しているものである。従って、物質、成分および/または構成成分が、接触、結合、混合、すなわち混ぜる操作の過程の間に、化学反応もしくは化学変換を経てその元のアイデンティティーを失うかもしれないという事実は、本開示、常識の適用および化学技術者の当業者に従って行われる場合、真の意味の正確な理解および正しい認識ならびに本開示およびその特許請求の範囲の物質にとって、全く重要ではない。当業者に周知のとおり、本明細書で使用する場合、結合されたcombinedおよび結合させるcombiningという用語などは、結合されるかまたは人が結合させる成分を、互いに、容器、例えば、燃焼チャンバー、パイプなどに入れることを意味する。同様に、成分の組み合わせとは、そのような容器に一緒に入れられている成分を意味する。本発明を、1つまたは複数の好ましい実施形態に関して記載してきたが、以下の特許請求の範囲に記載する本発明の範囲を逸脱することなく、他の改良が行われてもよいことは理解されるべきである。"